(57)【要約】【課題】本発明は、芳香族炭化水素溶剤や塩素系溶剤を含まずとも、優れた剥離性能を有し、臭気が低く、且つ法的規制や健康有害性を指摘される懸念の少ない剥離剤組成物を提供する。【解決手段】溶剤（Ａ）及び脂肪酸エステル（Ｂ）を含有する塗膜剥離用組成物であって、該溶剤（Ａ）が（Ａ−１）環状構造を有する含窒素溶剤、（Ａ−２）環状構造を有する含窒素溶剤及び芳香族ヒドロキシ化合物の混合溶剤、（Ａ−３）環状構造を有する含窒素溶剤及び二塩基酸エステルの混合溶剤、並びに（Ａ−４）環状構造を有する含窒素溶剤、芳香族ヒドロキシ化合物及び二塩基酸エステルの混合溶剤のいずれか一種である、塗膜剥離用組成物。【選択図】なし【特許請求の範囲】
【請求項１】
溶剤（Ａ）及び脂肪酸エステル（Ｂ）を含有する塗膜剥離用組成物であって、
該溶剤（Ａ）が
（Ａ−１）環状構造を有する含窒素溶剤、
（Ａ−２）環状構造を有する含窒素溶剤及び芳香族ヒドロキシ化合物の混合溶剤、
（Ａ−３）環状構造を有する含窒素溶剤及び二塩基酸エステルの混合溶剤、並びに
（Ａ−４）環状構造を有する含窒素溶剤、芳香族ヒドロキシ化合物及び二塩基酸エステルの混合溶剤
のいずれか一種である、塗膜剥離用組成物。
【請求項２】
前記脂肪酸エステル（Ｂ）が、一般式（１）
Ｒ１ＣＯＯＲ２      （１）
[式中、Ｒ１は炭素数３〜２１の飽和又は不飽和の脂肪族炭化水素基を示し、Ｒ２は炭素数１〜４のアルキル基を示す。]
で表される脂肪酸エステルである、請求項１に記載の塗膜剥離用組成物。
【請求項３】
前記一般式（１）において、Ｒ１が不飽和の脂肪族炭化水素基を示す、請求項２に記載の塗膜剥離用組成物。
【請求項４】
前記環状構造を有する含窒素溶剤がＮ−メチル−２−ピロリドン、Ｎ−エチル−２−ピロリドン、ピリジン及びモルホリンからなる群より選ばれる少なくとも一種であり、
前記芳香族ヒドロキシ化合物がフェノール、ベンジルアルコール及びフェニルエチルアルコールからなる群より選ばれる少なくとも一種であり、
前記二塩基酸エステルがコハク酸ジメチル、グルタル酸ジメチル及びアジピン酸ジメチルからなる群より選ばれる少なくとも一種である、請求項１〜３のいずれかに記載の塗膜剥離用組成物。
【請求項５】
膨潤性シリカ、セピオライト、ベントナイト、増粘多糖類、セルロース系増粘剤、ポリアクリル酸、ポリアクリル酸エステル及びアルキルアマイドからなる群より選ばれる少なくとも一種の増粘剤をさらに含有し、
塗膜剥離用組成物の粘度が１０〜５０Ｐａ・ｓである、請求項１〜４のいずれかに記載の塗膜剥離用組成物。
【請求項６】
塗膜剥離用組成物の粘度が１２〜３０Ｐａ・ｓである、請求項５に記載の塗膜剥離用組成物。
【請求項７】
前記塗膜剥離用組成物の剥離対象となる塗膜が鋼道路橋塗装・防食便覧に記載のＡ塗装系、Ｂ塗装系又はＣ塗装系の塗膜若しくは外装薄塗材Ｅ、外装厚塗材Ｅ又は防水形複層塗材Ｅからなる塗膜である、請求項１〜６のいずれかに記載の塗膜剥離用組成物。
【請求項８】
前記塗膜剥離用組成物の剥離対象となる塗膜がポリビニルブチラール樹脂、フェノール樹脂、フタル酸樹脂、塩化ゴム樹脂、エポキシ樹脂、変性エポキシ樹脂、ポリウレタン樹脂、フッ素樹脂及びアクリル樹脂からなる群より選ばれる少なくとも一種の樹脂を含む樹脂塗膜である、請求項１〜６のいずれかに記載の塗膜剥離用組成物。
【発明の詳細な説明】
【技術分野】
【０００１】
本発明は、塗膜剥離用組成物に関する。
【背景技術】
【０００２】
一般に鋼橋等の鋼構造物の塗膜は経時による劣化を補修する必要があり、定期的な塗り替えが必要とされている。そのため、再度塗装を行うために、素地調整としての錆の除去や劣化塗膜等の剥離が行われる。劣化塗膜の剥離を行う際の塗膜剥離は、ブラスト処理や動力工具による物理的作用によって行われている。近年、鋼構造物、特に鋼橋においてはＬＣＣ（Ｌｉｆｅ  Ｃｙｃｌｅ  Ｃｏｓｔ）の低減が求められており、Ｒｃ−Ｉをはじめとする高耐久性塗装仕様への塗り替えが必要になってきていることや、旧塗膜中に含まれる鉛化合物、クロム化合物、ポリ塩化ビフェニル（ＰＣＢ）等の有害物質の除去の必要性から既設塗膜を安全に剥離する技術が求められている。
【０００３】
また、解体される建築物件の多くには有害物質であるアスベストを含有する塗装が施されている。建築物のアスベスト含有塗膜の剥離は、所定の措置を実施した環境下での物理的作用によって行われている。こちらも同様に建築物の解体前にアスベスト等の有害物質を含む塗膜を安全に剥離する技術が求められている。
【０００４】
従来から実施されているブラスト処理や動力工具処理での塗膜の剥離は、汚染された研削材と有害な塗膜の粉塵や破片の発生及び飛散が懸念されている。また、処理を行う際に発生する騒音も懸念事項である。
【０００５】
これに対して、剥離剤を適用することで上記問題点を解決する方法が実施されてきた。しかしながら、従来使用されている剥離剤はその主成分がジクロロメタンに代表される塩素系溶剤であるため、臭気が強く、皮膚刺激による薬傷のおそれがある等の人への有害性及び環境への影響の観点から、労働安全衛生法（労安法）、有機溶剤中毒予防規則（有機則）、化学物質排出把握管理促進法（化管法）、水質汚濁防止法（水濁法）、土壌汚染対策法（土汚法）等の様々な法律の規制を受けるようになっている。
【０００６】
そこで環境等への影響等を改善するために、塩素系溶剤を使用しない剥離剤が検討されている。塩素系溶剤を使用しない例としては、芳香族炭化水素溶剤を使用したものが報告されている（特許文献１及び２）。これらの剥離剤では、剥離性能を確保するために、芳香族炭化水素溶剤を使用している。しかしながら、芳香族炭化水素溶剤の多くは、有機溶剤中毒予防規則の規制等によりその使用が制限されており、塩素系溶剤同様に法的規制や健康有害性の点で問題を有している。
【０００７】
一方で、これらの成分を含まない例としては、Ｎ-メチルピロリドン及び二塩基酸エステル等を含む塗料剥離相助組成物（特許文献３）、二塩基酸エステルを含む剥離組成物（特許文献４）が知られているが、これらの剥離組成物が有する剥離性能は十分なものではない。
【０００８】
また、浸漬型の塗膜剥離剤として、エチレングリコールモノアルキルエーテル等を含む剥離液（特許文献５）が知られているが、これも剥離性能は十分ではない上、鋼構造物や外壁の塗膜剥離には適していない。
【０００９】
従って、優れた剥離性能を有しながらも、臭気が低く、健康有害性の懸念が少なく、且つ法的規制（例えば、有機溶剤予防規則、ＰＲＴＲ制度、毒物及び劇物取締法等による規制）による制限が少ない、実用的な塗膜剥離剤の開発が切望されている。
【先行技術文献】
【特許文献】
【００１０】
【特許文献１】特開２００４−０５９６７５号公報
【特許文献２】特表平１０−５０８０４６号公報
【特許文献３】特表平１０−５０２９４７号公報
【特許文献４】特表２０１２−５１５８２６号公報
【特許文献５】特開平７−１１５０４８号公報
【発明の概要】
【発明が解決しようとする課題】
【００１１】
本発明の主な目的は、芳香族炭化水素溶剤や塩素系溶剤を含まずとも、優れた剥離性能を有し、臭気が低く、且つ法的規制や健康有害性を指摘される懸念の少ない剥離剤組成物を提供することである。
【課題を解決するための手段】
【００１２】
本発明者は、上記した目的を達成すべく鋭意研究を行った結果、所定の有機溶剤及び脂肪酸エステルを含む剥離剤組成物が優れた塗膜剥離作用を有することを見出した。本発明は、このような知見に基づき、さらに研究を重ね、完成したものである。
【００１３】
即ち、本発明は、以下の塗膜剥離用組成物を提供するものである。
【００１４】
項１．溶剤（Ａ）及び脂肪酸エステル（Ｂ）を含有する塗膜剥離用組成物であって、
該溶剤（Ａ）が
（Ａ−１）環状構造を有する含窒素溶剤、
（Ａ−２）環状構造を有する含窒素溶剤及び芳香族ヒドロキシ化合物の混合溶剤、
（Ａ−３）環状構造を有する含窒素溶剤及び二塩基酸エステルの混合溶剤、並びに
（Ａ−４）環状構造を有する含窒素溶剤、芳香族ヒドロキシ化合物及び二塩基酸エステルの混合溶剤
のいずれか一種である、塗膜剥離用組成物。
【００１５】
項２．前記脂肪酸エステル（Ｂ）が、一般式（１）
Ｒ１ＣＯＯＲ２      （１）
[式中、Ｒ１は炭素数３〜２１の飽和又は不飽和の脂肪族炭化水素基を示し、Ｒ２は炭素数１〜４のアルキル基を示す。]
で表される脂肪酸エステルである、前記項１に記載の塗膜剥離用組成物。
【００１６】
項３．前記一般式（１）において、Ｒ１が不飽和の脂肪族炭化水素基である、前記項２に記載の塗膜剥離用組成物。
【００１７】
項４．前記環状構造を有する含窒素溶剤がＮ−メチル−２−ピロリドン、Ｎ−エチル−２−ピロリドン、ピリジン及びモルホリンからなる群より選ばれる少なくとも一種であり、
前記芳香族ヒドロキシ化合物がフェノール、ベンジルアルコール及びフェニルエチルアルコールからなる群より選ばれる少なくとも一種であり、
前記二塩基酸エステルがコハク酸ジメチル、グルタル酸ジメチル及びアジピン酸ジメチルからなる群より選ばれる少なくとも一種である、前記項１〜３のいずれかに記載の塗膜剥離用組成物。
【００１８】
項５．膨潤性シリカ、セピオライト、ベントナイト、増粘多糖類、セルロース系増粘剤、ポリアクリル酸、ポリアクリル酸エステル及びアルキルアマイドからなる群より選ばれる少なくとも一種の増粘剤（Ｃ）をさらに含有し、
塗膜剥離用組成物の粘度が１０〜５０Ｐａ・ｓである、前記項１〜４のいずれかに記載の塗膜剥離用組成物。
【００１９】
項６．塗膜剥離用組成物の粘度が１２〜３０Ｐａ・ｓである、前記項５に記載の塗膜剥離用組成物。
【００２０】
項７．前記塗膜剥離用組成物の剥離対象となる塗膜が鋼道路橋塗装・防食便覧に記載のＡ塗装系、Ｂ塗装系又はＣ塗装系の塗膜、若しくはＪＩＳ  Ａ  ６９０９の外装薄塗材Ｅ、外装厚塗材Ｅ又は防水形複層塗材Ｅからなる塗膜である、前記項１〜６のいずれかに記載の塗膜剥離用組成物。
【００２１】
項８．前記塗膜剥離用組成物の剥離対象となる塗膜がポリビニルブチラール樹脂、フェノール樹脂、フタル酸樹脂、塩化ゴム樹脂、エポキシ樹脂、変性エポキシ樹脂、ポリウレタン樹脂、フッ素樹脂及びアクリル樹脂からなる群より選ばれる少なくとも一種の樹脂を含む樹脂塗膜である、前記項１〜６のいずれかに記載の塗膜剥離用組成物。
【００２２】
本発明の塗膜剥離用組成物は、溶剤（Ａ）及び脂肪酸エステル（Ｂ）を含有するものである。
【００２３】
溶剤（Ａ）
本発明で使用する溶剤（Ａ）としては、
（Ａ−１）環状構造を有する含窒素溶剤、
（Ａ−２）環状構造を有する含窒素溶剤及び芳香族ヒドロキシ化合物の混合溶剤、
（Ａ−３）環状構造を有する含窒素溶剤及び二塩基酸エステルの混合溶剤、並びに
（Ａ−４）環状構造を有する含窒素溶剤、芳香族ヒドロキシ化合物及び二塩基酸エステルの混合溶剤
のいずれか一種を使用することができる。
【００２４】
前記環状構造を有する含窒素溶剤としては、Ｎ−メチル−２−ピロリドン、Ｎ−エチル−２−ピロリドン、ピリジン、モルホリン等の５又は６員環の含窒素環状構造を有する溶剤が好ましく、Ｎ−メチル−２−ピロリドン、Ｎ−エチル−２−ピロリドン、ピリジン及びモルホリンからなる群より選ばれる少なくとも一種がより好ましい。
【００２５】
前記芳香族ヒドロキシ化合物としては、フェノール等のフェノール化合物、ベンジルアルコール、フェニルエチルアルコール等の芳香族アルコール又はこれらの混合物が好ましく、ベンジルアルコール、フェニルエチルアルコール等の芳香族アルコールがより好ましい。
【００２６】
前記二塩基酸エステルとしては、例えば、一般式（２）
Ｒ３ＯＯＣ（ＣＨ２）ｎＣＯＯＲ４    （２）
［式中、Ｒ３及びＲ４はそれぞれ炭素数１〜４のアルキル基を示し、ｎは１〜６の整数を示す。］
で表されるジカルボン酸ジアルキルエステルが挙げられる。上記Ｒ３及びＲ４は炭素数１又は２のアルキル基がより好ましい。また、上記ｎは２〜４の整数がより好ましい。二塩基酸エステルとして、より具体的には、例えば、コハク酸ジメチルエステル、グルタル酸ジメチルエステル、アジピン酸ジメチルエステル、コハク酸ジエチルエステル、グルタル酸ジエチルエステル、アジピン酸ジエチルエステル等が挙げられる。二塩基酸エステルは単一の化合物を用いても、これらの混合物を使用してもよいが、これらの混合物の方が一般に安価に入手できる点で好ましい。
【００２７】
二塩基酸エステルの混合物としては、市販の二塩基酸エステルを用いることができる。市販の二塩基酸エステルとしては、例えば、インビスタ社のＦｌｅｘｉＳｏｌｖ（登録商標）  ＤＢＥ  ｅｓｔｅｒｓを挙げることができる。より詳細には、ＤＢＥ  ｅｓｔｅｒｓ、ＤＢＥ−２  ｅｓｔｅｒｓ、ＤＢＥ−３  ｅｓｔｅｒｓ、ＤＢＥ−４  ｅｓｔｅｒｓ、ＤＢＥ−５  ｅｓｔｅｒｓ、ＤＢＥ−６  ｅｓｔｅｒｓ、ＤＢＥ−９  ｅｓｔｅｒｓ、ＤＢＥ−ＷＳ  ｅｓｔｅｒｓを挙げることができる。
【００２８】
本発明において、溶剤（Ａ）は剥離対象となる塗膜によって、環状構造を有する含窒素溶剤以外の溶剤と混合して用いることがよい。溶剤（Ａ）として複数種の溶剤の混合溶剤を用いることによって、より多種の塗膜に対して優れた剥離作用を有する塗膜剥離用組成物が得られる。複数種の混合溶剤を使用する前記（Ａ−２）〜（Ａ−４）の場合、それぞれの溶媒の混合比率は、特に限定的ではないが、例えば、環状構造を有する含窒素溶剤１重量部に対する重量比で、（Ａ−２）では芳香族ヒドロキシ化合物０．２〜０．８重量部、（Ａ−３）では二塩基酸エステル０．４〜０．８重量部、（Ａ−４）芳香族ヒドロキシ化合物０．２〜０．６重量部及び二塩基酸エステル０．４〜０．８重量部の混合溶媒を用いることができる。
【００２９】
本発明の塗膜剥離用組成物には、本発明の効果を損なわない範囲でグリコール系溶剤（エチレングリコール、プロピレングリコール、ジエチレングリコール等）、エステル類（3-メトキシブチルアセテート、3-メトキシ-3-メチルブチルアセテート、エチル-3-エトキシプロピオネート、1-メトキシ-2-プロピルアセテート等）、エーテル類（エチレングリコールモノメチルエーテル、エチレングリコールモノエチルエーテル、エチレングリコールモノプロピルエーテル、エチレングリコールモノノルマルブチルエーテル、エチレングリコールモノターシャリ-ブチルエーテル、プロピレングリコールモノエチルエーテル等）等のその他の溶剤を含むことができる。具体的なその他の溶剤の含有量は、例えば、環状構造を有する含窒素溶剤１重量部に対する重量比で、０．５重量部以下の範囲であればよい。しかしながら、芳香族炭化水素溶剤や塩素系溶剤については健康有害性等の観点から含まないことが好ましい。
【００３０】
溶剤（Ａ）の塗膜剥離用組成物中での含有量は、重量比で脂肪酸エステル（Ｂ）１重量部に対して、溶剤（Ａ）が２〜２０重量部であることが好ましく、３〜１５重量部であることがより好ましく、４〜１２重量部であることが特に好ましい。
【００３１】
脂肪酸エステル（Ｂ）
本発明で使用する脂肪酸エステル（Ｂ）としては、一般式（１）
Ｒ１ＣＯＯＲ２      （１）
[式中、Ｒ１は炭素数３〜２１の飽和又は不飽和の脂肪族炭化水素基を示し、Ｒ２は炭素数１〜４のアルキル基を示す。]
で表される脂肪酸エステルが好ましい。
【００３２】
前記一般式（１）中のＲ１は、炭素数３〜２１の飽和又は不飽和の脂肪族炭化水素基である。Ｒ１で表される飽和又は不飽和の脂肪族炭化水素基の炭素数としては、７〜１９がより好ましい。Ｒ１で表される飽和又は不飽和の脂肪族炭化水素基としては、不飽和の脂肪族炭化水素基がより好ましい。Ｒ１で表される脂肪族炭化水素基は直鎖又は分岐鎖のいずれでもよいが、直鎖状の脂肪族炭化水素基であることが好ましい。
【００３３】
前記一般式（１）中のＲ２は、直鎖又は分岐鎖の炭素数１〜４のアルキル基であり、炭素数１又は２のアルキル基がより好ましい。より具体的には、メチル基、エチル基、ノルマルプロピル基、イソプロピル基、ノルマルブチル基、セカンダリーブチル基、イソブチル基、ターシャリーブチル基が挙げられる。
【００３４】
本発明の脂肪酸エステル（Ｂ）としては、具体的には、カプリル酸メチルエステル、カプリン酸メチルエステル、ラウリン酸メチルエステル、ミリスチン酸メチルエステル、オレイン酸メチルエステル、カプリル酸エチルエステル、カプリン酸エチルエステル、ラウリン酸エチルエステル、ミリスチン酸エチルエステル、オレイン酸エチルエステル、カプリル酸ノルマルプロピルエステル、カプリン酸ノルマルプロピルエステル、ラウリン酸ノルマルプロピルエステル、ミリスチン酸ノルマルプロピルエステル、オレイン酸ノルマルプロピルエステル、カプリル酸イソプロピルエステル、カプリン酸イソプロピルエステル、ラウリン酸イソプロピルエステル、ミリスチン酸イソプロピルエステル、オレイン酸イソプロピルエステル等が挙げられる。
【００３５】
増粘剤（Ｃ）
本発明の塗膜剥離用組成物には、前記溶剤（Ａ）及び脂肪酸エステル（Ｂ）に加えて、増粘剤（Ｃ）を含有することができる。増粘剤（Ｃ）としては、公知の増粘剤を広く使用することができる。具体的には、例えば、膨潤性シリカ、セピオライト、ベントナイト、増粘多糖類、セルロース系増粘剤、ポリアクリル酸、ポリアクリル酸エステル、アルキルアマイド等を挙げることができる。
【００３６】
本発明の塗膜剥離用組成物は、前記した増粘剤（Ｃ）を含むことにより、塗膜剥離用組成物の粘度が１０〜５０Ｐａ・ｓであることが好ましく、１２〜３０Ｐａ・ｓであることがより好ましい。塗膜剥離用組成物の粘度が上記範囲にあることにより、鋼構造物や建築物の表面の塗膜を剥離する用途において取り扱いが容易となり、塗布型の塗膜剥離用組成物としてより適している。
【００３７】
増粘剤（Ｃ）の含有量は、塗膜剥離用組成物の粘度が前記範囲となるように含有すればよいが、塗膜剥離用組成物全体  １重量部に対して、例えば、０．００１〜０．２重量部（特に、０．００５〜０．１重量部）を採用することができる。
【００３８】
その他の成分
本発明の塗膜剥離用組成物には、上記した成分の他に、本発明の効果を損なわない範囲で陰イオン界面活性剤、非イオン界面活性剤、有機アミン類、有機酸等を含有していてもよい。これらの成分は重量比で脂肪酸エステル（Ｂ）１重量部に対して、０．２重量部以下であればよい。
【００３９】
塗膜剥離用組成物
本発明の塗膜剥離用組成物は様々な塗膜を剥離するために用いることができるが、特に鋼橋等の鋼構造物や外壁等の建築物表面の塗膜の剥離に好適に用いることができる。
【００４０】
本発明の塗膜剥離用組成物が対象とする塗膜としては、例えば、ポリビニルブチラール樹脂、フェノール樹脂、フタル酸樹脂、塩化ゴム樹脂、エポキシ樹脂、変性エポキシ樹脂、ポリウレタン樹脂、フッ素樹脂、アクリル樹脂等の樹脂を含む塗膜（特にこれらを主成分とするもの）が挙げられる。
【００４１】
本発明の塗膜剥離用組成物が対象とする鋼構造物の塗膜としては、具体的には、社団法人  日本道路協会発行の鋼道路橋塗装・防食便覧（改訂版）に記載されているＡ塗装系（長ばく形エッチングプライマー、鉛系さび止めペイント１種、長油性フタル酸樹脂塗料）、Ｂ塗装系（長ばく形エッチングプライマー、鉛系さび止めペイント１種、フェノール樹脂ＭＩＯ塗料、塩化ゴム系塗料）、Ｃ塗装系（エポキシ樹脂塗料又は変性エポキシ樹脂塗料、ポリウレタン樹脂塗料）等が挙げられる。
【００４２】
本発明の塗膜剥離用組成物が対象とする外壁塗膜の仕様としては、具体的には、ＪＩＳ規格（ＪＩＳ  Ａ  ６９０９）における外装薄塗材Ｅ（合成樹脂エマルション；通称「リシン」）、外装厚塗材Ｅ（合成樹脂エマルション；通称「スタッコ」）、防水形複層塗材Ｅ（合成樹脂エマルション；通称「複層弾性」）等のアクリル樹脂ベースの外壁塗膜等が挙げられる。
【００４３】
本発明の塗膜剥離用組成物は、健康有害性等の高い芳香族炭化水素溶剤及び塩素系溶剤の使用を回避できるため、鋼構造物や建築物の塗膜を剥離する用途に特に好適に用いることが可能である。
【００４４】
塗膜の剥離方法
本発明の塗膜剥離用組成物を用いれば、鋼構造物や建築物の表面の塗膜を効率よく剥離することが可能である。その剥離方法としては、本発明の塗膜剥離用組成物を剥離対象である塗膜に刷毛等により直接塗布する、又はスプレー等により直接噴霧する等の手法により、剥離対象である塗膜に適用すればよく、これにより塗膜を剥離することが可能である。より具体的には、本発明の塗膜剥離用組成物を塗膜に塗布等した後、一定時間（例えば、２４時間程度）以上放置し、スクレパー等によって対象塗膜を除去することが可能である。
【発明の効果】
【００４５】
以上の通り、本発明の塗膜剥離用組成物は、芳香族炭化水素溶剤や塩素系溶剤を含まずとも、優れた塗膜の剥離性能を有している。そのため、本発明の塗膜剥離用組成物では、臭気が強く、且つ健康有害性等の高い芳香族炭化水素溶剤及び塩素系溶剤の使用を回避することができる。
【発明を実施するための形態】
【００４６】
以下、実施例及び比較例により本発明をさらに詳しく説明するが、本発明はこれらに限定されるものではない。
【００４７】
以下、実施例及び比較例において、試薬は次のものを使用した。
・溶剤（Ａ）
二塩基酸エステル：ＦｌｅｘｉＳｏｌｖ（登録商標）  ＤＢＥ  ｅｓｔｅｒｓ、型番ＤＢＥ  ｅｓｔｅｒｓ  インビスタ社製
Ｎ−メチル−２−ピロリドン：和光純薬工業株式会社製
ベンジルアルコール：和光純薬工業株式会社製
・脂肪酸エステル（Ｂ）
オレイン酸メチルエステル：東京化成工業株式会社製
カプリル酸メチルエステル：東京化成工業株式会社製
カプリン酸メチルエステル：東京化成工業株式会社製
ラウリン酸メチルエステル：東京化成工業株式会社製
ミリスチン酸イソプロピルエステル：東京化成工業株式会社製
・増粘剤（Ｃ）
膨潤性シリカ：AEROSIL(R) 200、日本アエロジル株式会社製
セピオライト：ミルコンSP-2、昭和KDE株式会社製
ベントナイト：オルベンM、白石工業株式会社製
・比較成分
ミネラルスピリット：スワゾール1500、コスモ松山石油株式会社製
１-メトキシ-２-プロピルアセテート：和光純薬工業株式会社製
酢酸エチル：和光純薬工業株式会社製
【００４８】
実施例１
オレイン酸メチルエステル  １重量部に対して、二塩基酸エステル  ３重量部、Ｎ−メチル−２−ピロリドン  ５重量部、ベンジルアルコール  ２重量部、膨潤性シリカ  ０．１重量部の割合で混合し、組成物を得た。
【００４９】
実施例２〜９及び比較例１〜８
下記表１に記載の組成（表中の数値は重量部）であることを除き、実施例１と同様に各成分を混合し、組成物を得た。
【００５０】
【表１】
2014177599.tif 000002
【００５１】
＜評価試験＞
塗装後屋外暴露１年を経過した下記表２に記載の塗装板をそれぞれ試験用塗装片として用い、実施例１〜９及び比較例１〜８で得られた組成物をそれぞれ０．５ｋｇ／ｍ２で塗布した。塗布してから２０℃で２４時間放置した後、スクレパーを用いて対象塗膜の除去を試みた。それぞれの対象塗膜の剥離状態を、下記表２にまとめた。
【００５２】
塗布量を１．０ｋｇ／ｍ２とする他は上記と同様にして塗膜の除去を試みたが、０．５ｋｇ／ｍ２のときと同様の結果であった。建築物用塗料に対しては、塗布量  ２．０ｋｇ／ｍ２でも行ったが、これも０．５ｋｇ／ｍ２のときと同様の結果であった。
【００５３】
なお、表２中、塗膜の分類は、社団法人  日本道路協会発行の鋼道路橋塗装・防食便覧（改訂版）及びＪＩＳ  Ａ  ６９０９によるものである。有機溶媒中毒予防規則該当成分とは、当該規則において第１種〜第３種有機溶剤として規制されている溶剤をいう。
【００５４】
また、表２中の評価における各記号はそれぞれ以下の通りである。
【００５５】
◎：容易に剥離可能
○：剥離可能
△：剥離しづらい
×：剥離不可能
【００５６】
【表２】
2014177599.tif 000003